(57)【特許請求の範囲】
【請求項１】
軸体の外周面にベースゴム層が形成され、その外周に中間層が形成され、中間層の外周に表層が形成された導電性ロールであって、上記導電性ロールの表層が、下記の（Ａ）〜（Ｃ）成分を含有し、かつ、上記（Ｃ）成分の配合量が上記（Ａ）成分１００重量部に対して０．１〜４０重量部の範囲に設定されている樹脂組成物を用いて形成されていることを特徴とする導電性ロール。
（Ａ）分子構造中にイオン性セグメントを有するウレタンポリマー。
（Ｂ）電解質。
（Ｃ）アクリル系単量体から誘導される構造部分（β）がシロキサンから誘導される構造部分（α）にグラフト化してなるアクリルグラフトシリコーンポリマー。
【請求項２】
樹脂組成物が下記の（Ｄ）成分を含有している請求項１記載の導電性ロール。
（Ｄ）電子導電剤。
【請求項３】
樹脂組成物が架橋剤を含有している請求項１または２記載の導電性ロール。
【請求項４】
樹脂組成物が帯電制御剤を含有している請求項１〜３のいずれか一項に記載の導電性ロール。
【発明の詳細な説明】
【０００１】
【発明の属する技術分野】
本発明は、複写機，プリンター，ファクシミリ等の電子写真装置に用いられる、現像ロール，帯電ロール，転写ロール，トナーチャージロール，除電ロール等の導電性ロールに関するものである。
【０００２】
【従来の技術】
一般に、電子写真装置に用いられる導電性ロールとしては、軸体の外周面に沿ってベースゴム層が形成され、上記ベースゴム層の外周面に中間層が形成され、さらに上記中間層の外周面に表層が形成されて構成されたものが用いられている。そして、上記表層の形成材料としては、例えば、ポリウレタン系樹脂，ポリエステル系樹脂等のベース樹脂に、カーボンブラック等の電子導電剤を分散させ、さらに平均分子量１０００〜１００００のシリコーンオイルを配合したものが用いられている（特開平９−３１１５２７号公報）。
【０００３】
【発明が解決しようとする課題】
しかしながら、上記特開平９−３１１５２７号公報に記載の導電性ロールは、表層形成材料として、カーボンブラック等の電子導電剤を用いているため、電気抵抗の電圧依存性および膜厚依存性が大きく、画質が劣るという難点がある。また、上記表層形成材料のベース樹脂として、ポリウレタン系樹脂，ポリエステル系樹脂等を使用するため、トナー帯電性に劣るという難点がある。さらには、上記シリコーンオイルは分子量が小さいため、ベース樹脂との相溶性が悪く、長期的にシリコーンオイルがしみ出し、感光体汚染が生じる等の難点もある。
【０００４】
本発明は、このような事情に鑑みなされたもので、感光体汚染を防止でき、優れたトナー帯電性を備え、電気抵抗の電圧依存性および膜厚依存性が小さく、高画質を長期にわたって維持できる導電性ロールの提供をその目的とする。
【０００５】
【課題を解決するための手段】
上記の目的を達成するために、本発明の導電性ロールは、軸体の外周面にベースゴム層が形成され、その外周に中間層が形成され、中間層の外周に表層が形成された導電性ロールであって、上記導電性ロールの表層が、下記の（Ａ）〜（Ｃ）成分を含有し、かつ、上記（Ｃ）成分の配合量が上記（Ａ）成分１００重量部に対して０．１〜４０重量部の範囲に設定されている樹脂組成物を用いて形成されているという構成をとる。
（Ａ）分子構造中にイオン性セグメントを有するウレタンポリマー。
（Ｂ）電解質。
（Ｃ）アクリル系単量体から誘導される構造部分（β）がシロキサンから誘導される構造部分（α）にグラフト化してなるアクリルグラフトシリコーンポリマー。
【０００６】
本発明者らは、所望の導電性ロールを得るため、表層形成材料を中心に鋭意研究を重ねた。その研究の過程で、従来の表層形成材料のベース樹脂（ポリウレタン系樹脂，ポリエステル系樹脂等）に代えて、分子構造中にイオン性セグメントを有するウレタンポリマー（Ａ成分）を用いると、上記Ａ成分中のイオン性セグメントにより、電気抵抗の電圧依存性および膜厚依存性を抑制できることを突き止めた。しかし、上記特定のウレタンポリマー（Ａ成分）は粘着性があり、これを単独で用いた場合は、トナー帯電性に劣る。そこで、さらに鋭意研究を続けた結果、上記特定のウレタンポリマー（Ａ成分）とアクリルグラフトシリコーンポリマー（Ｃ成分）を特定の割合で用いると、アクリルグラフトシリコーンポリマー（Ｃ成分）は非粘着性であるため、上記特定のウレタンポリマー（Ａ成分）のべたつきを解消でき、トナー帯電性が向上し、しかも、上記特定のウレタンポリマー（Ａ成分）とアクリルグラフトシリコーンポリマー（Ｃ成分）は相溶性がよく、長期保存時の液安定性に優れていることを突き止めた。すなわち、分子構造中にイオン性セグメントを有するウレタンポリマー（Ａ成分）と、電解質（Ｂ成分）と、アクリルグラフトシリコーンポリマー（Ｃ成分）とを含有し、かつ、上記Ａ成分とＣ成分の配合量が特定の範囲に設定された樹脂組成物を用いて表層が形成されてなる導電性ロールは、感光体汚染を防止でき、優れたトナー帯電性を備え、電気抵抗の電圧依存性および膜厚依存性が小さく、高画質を長期にわたって維持できることを見出し、本発明に到達した。
【０００７】
そして、上記分子構造中にイオン性セグメントを有するウレタンポリマー（Ａ成分）と電子導電剤（Ｄ成分）を併用すると、上記Ａ成分中のイオン性セグメントがイオン導電剤として作用し、電子導電剤（Ｄ成分）の弱点である電気抵抗の電圧依存性を抑制することができるとともに、上記電子導電剤（Ｄ成分）が上記イオン導電剤の弱点である電気抵抗の環境依存性を抑制することができる。
【０００８】
また、上記架橋剤を用いてアクリルグラフトシリコーンポリマー（Ｃ成分）を架橋することにより、トナー帯電性や離型性を長期的に保持することができる。
【０００９】
さらに、上記樹脂組成物に帯電制御剤を配合することにより、さらに良好な画質を得ることができる。
【００１０】
【発明の実施の形態】
つぎに、本発明の実施の形態を詳しく説明する。
【００１１】
本発明の導電性ロールの一例を図１に示す。この導電性ロールは、軸体１の外周面に沿ってベースゴム層２が形成され、上記ベースゴム層２の外周面に中間層３が形成され、さらに上記中間層３の外周面に表層４が形成されて構成されている。そして、本発明の導電性ロールは、上記表層４が特殊な樹脂組成物によって形成されていることが最大の特徴である。
【００１２】
上記軸体１は特に制限するものではなく、例えば、金属製の中実体からなる芯金や、内部を中空にくり抜いた金属製の円筒体等が用いられる。そして、その材料としては、ステンレス、アルミニウム、鉄にメッキを施したもの等があげられる。なお、必要に応じて、上記軸体１上に接着剤、プライマー等を塗布してもよく、また上記接着剤、プライマー等は必要に応じて導電化してもよい。
【００１３】
上記ベースゴム層２形成材料としては、特に限定はなく、例えば、シリコーンゴム、エチレン−プロピレン−ジエンゴム（ＥＰＤＭ）、スチレン−ブタジエンゴム（ＳＢＲ）、ポリウレタン系エラストマー等があげられる。なかでも、低硬度でへたりが少ないという点で、シリコーンゴムが好適に用いられる。なお、上記ベースゴム層２形成材料としてシリコーンゴムを用いる場合は、シリコーンゴム表面をコロナ放電、プラズマ放電等により活性化してもよく、さらにその後、プライマー等を塗布してもよい。
【００１４】
なお、上記ベースゴム層２形成材料には、必要に応じて、導電剤を配合することも可能である。上記導電剤としては、例えば、カーボンブラック、グラファイト、チタン酸カリウム、酸化鉄、ｃ−ＴｉＯ2 、ｃ−ＺｎＯ、ｃ−ＳｎＯ2 、イオン導電剤（第四級アンモニウム塩、ホウ酸塩、界面活性剤等）等があげられる。なお、上記「ｃ−」は、導電性を有するという意味である。
【００１５】
上記中間層３形成材料としては、特に限定はなく、例えば、アクリロニトリル−ブタジエンゴム（ニトリルゴム）（以下「ＮＢＲ」と略す）、水素添加アクリロニトリル−ブタジエンゴム（水素化ニトリルゴム）（以下「Ｈ−ＮＢＲ」と略す）、ポリウレタン系エラストマー、クロロプレンゴム（ＣＲ）、天然ゴム、ブタジエンゴム（ＢＲ）、ブチルゴム（ＩＩＲ）、ヒドリンゴム（ＥＣＯ，ＣＯ）、ナイロン等があげられる。なかでも、接着性およびコーティング液の安定性の点から、Ｈ−ＮＢＲが好ましく用いられる。
【００１６】
なお、上記中間層３形成材料には、必要に応じて、架橋剤、架橋促進剤、ステアリン酸、ＺｎＯ（亜鉛華）、軟化剤、上記と同様の導電剤等を配合することも可能である。
【００１７】
上記表層４は、分子構造中にイオン性セグメントを有するウレタンポリマー（Ａ成分）、電解質（Ｂ成分）およびアクリルグラフトシリコーンポリマー（Ｃ成分）を含有する特殊な樹脂組成物によって形成されている。
【００１８】
上記分子構造中にイオン性セグメントを有するウレタンポリマー（Ａ成分）は、ポリオールと、ポリイソシアネートと、必要に応じて鎖延長剤とを、触媒の存在下に反応させることによって得ることができる。また、上記イオン性セグメントは、上記ポリオールおよび鎖延長剤の少なくとも一方に置換基として導入される。
【００１９】
上記ポリオールとしては、例えば、ポリオキシアルキレン系（ポリエーテル系）ポリオール、ポリエステル系ポリオール、α−オレフィン系ポリオール等があげられる。これらは単独でもしくは２種以上併せて用いられる。
【００２０】
上記ポリオキシアルキレン系（ポリエーテル系）ポリオールとしては、例えば、ポリオキシエチレングリコール（ＰＥＧ）、ポリオキシプロピレングリコール（ＰＰＧ）、ポリオキシテトラメチレングリコール（ＰＴＭＧ）、エチレンオキサイドとプロピレンオキサイドとの共重合体等があげられる。
【００２１】
上記ポリエステル系ポリオールとしては、例えば、ポリエチレンアジペート（ＰＥＡ）、ポリブチレンアジペート（ＰＢＡ）、ポリヘキシレンアジペート、エチレンアジペートとブチレンアジペートとの共重合体、ポリカプロラクトン（ＰＣＬ）、ポリ炭酸エステル（ＰＣＤ）、ダイマー酸エステル、セパテン酸エステル等があげられる。
【００２２】
上記ポリイソシアネートとしては、例えば、トリレンジイソシアネート（ＴＤＩ）〔２，４−ＴＤＩと２，６−ＴＤＩの混合物を含む〕、４，４′−ジフェニルメタンジイソシアネート（ＭＤＩ）、４，４′−ジシクロヘキシルメタンジイソシアネート（水素化ＭＤＩ）、１，５−ナフチレンジイソシアネート（ＮＤＩ）、３，３′−ジメチル−４，４′−ビフェニレンジイソシアネート（ＴＯＤＩ）、キシリレンジイソシアネート（ＸＤＩ）、水素化キシリレンジイソシアネート（ＨＸＤＩ）、イソホロンジイソシアネート（ＩＰＤＩ）、ヘキサメチレンジイソシアネート（ＨＤＩ）、トリメチルヘキサメチレンジイソシアネート（ＴＭＤＩ）〔２，２，４−ＴＭＤＩと２，４，４−ＴＭＤＩの混合物を含む〕、エチリデンジイソシアネート、ブチレンジイソシアネート、シクロヘキシレン−１，４−ジイソシアネート、シクロヘキシレン−１，２−ジイソシアネート、ジクロロヘキサメチレンジイソシアネート、ジシクロヘキシル−４，４′−ジイソシアネート、１−メチル−２，４−ジイソシアナトシクロヘキサン、１−メチル−２，６−ジイソシアナトシクロヘキサン等があげられる。これらは単独でもしくは２種以上併せて用いられる。
【００２３】
上記鎖延長剤とは、一般に、一分子内に２個以上の活性水素を有する化合物であって、分子量３００未満のものをいう。このような鎖延長剤としては、例えば、ポリオール、ポリアミン、アミノアルコール等があげられ、これらは単独でもしくは２種以上併せて用いられる。
【００２４】
上記鎖延長剤であるポリオールとしては、例えば、エチレングリコール、プロピレングリコール、１，３−プロパンジオール、１，２−ブタンジオール、１，４−ブタンジオール、１，５−ペンタンジオール、ネオペンチレングリコール、１，６−ヘキサンジオール、３−メチル−１，５−ペンタンジオール、１，８−オクタンジオール、１，９−ノナンジオール、ジエチレングリコール、トリエチレングリコール、ジプロピレングリコール、１，４−シクロヘキサンジメタノール、ビスヒドロキシエトキシベンゼン、ビスフェノールＡのエチレンオキサイドまたはプロピレンオキサイド付加物、グリセリン、トリメチロールプロパン等があげられる。
【００２５】
上記ポリアミンとしては、ヘキサメチレンジアミン、イソホロンジアミン、キシリレンジアミン、メチレン−ビス（クロロアニリン）等があげられる。
【００２６】
上記アミノアルコールとしては、例えば、エタノールアミン、プロパノールアミン、ε−アミノヘキサノール等があげられる。
【００２７】
また、上記イオン性セグメントとしては、例えば、スルホン酸基、カルボキシル基および第三級アミノ基またはこれらの塩が用いられる。そして、上記イオン性セグメントは、前述のように、上記ポリオールおよび鎖延長剤の少なくとも一方に置換基として導入される。
【００２８】
上記イオン性セグメント（スルホン酸基またはその塩）を有する、ポリオールのモノマー成分または鎖延長剤（以下「イオン性化合物」という）としては、例えば、１，４−ブタンジオール−２−スルホン酸、５−スルホイソフタル酸、スルホコハク酸またはこれらカルボン酸のモノメチル，ジメチルエステル等、あるいはこれらのスルホン酸アルカリ金属塩（ナトリウム塩，カリウム塩等），アンモニウム塩等があげられる。
【００２９】
上記イオン性セグメント（カルボキシル基またはその塩）を有するイオン性化合物としては、例えば、メタクリル酸、２，３−ジヒドロキシプロピオン酸、２，２−ジメチロールプロピオン酸、酒石酸、２−メチル酒石酸、２，３−ジヒドロキシイソ酪酸、２，３−ジヒドロキシ−２−イソプロピル酪酸、３，１１−ジヒドロキシミリスチン酸、９，１０−ジヒドロキシステアリン酸、２，６−ジヒドロキシ−１，２−ジヒドロ−４−ピリジンカルボン酸、ベンゼンスルホン酸等、またはこれらのアルカリ金属塩（ナトリウム塩，カリウム塩等），アンモニウム塩等があげられる。
【００３０】
上記イオン性セグメント（第三級アミノ基またはその塩）を有するイオン性化合物としては、例えば、Ｎ−メチルジメタノールアミン、Ｎ−メチルジエタノールアミン、Ｎ−メチルジプロパノールアミン、Ｎ−メチルジヘキサノールアミン、Ｎ−メチルジオクタノールアミン、これらのＮ−エチル置換化合物、Ｎ−プロピル置換化合物、Ｎ−ブチル置換化合物、Ｎ−フェニル置換化合物、３−ジメチルアミノ−１，２−プロパンジオール、４−ジメチルアミノ−１，２−ブタンジオール、５−ジメチルアミノ−１，２−ペンタンジオール、これらのジエチルアミノ化合物、ｐ−（２−ヒドロキシメチル−３−ヒドロキシプロピル）−Ｎ，Ｎ−ジメチルアニリン、ｐ−（３−ヒドロキシメチル−４−ヒドロキシブチル）−Ｎ，Ｎ−ジメチルアニリン、これらのジエチルアニリン化合物、トリフェニルアミン化合物、Ｎ−（３−ジメチルアミノプロピル）ジイソプロパノールアミン等、あるいはこれらの塩酸，臭酸，硫酸，リン酸等の鉱酸や各種有機酸の付加塩等があげられる。
【００３１】
上記イオン性セグメントを有するイオン性化合物のなかでも、イソシアネートとの反応性とイオン化が容易である点で、１，４−ブタンジオール−２−スルホン酸、酒石酸またはこれらの塩が好適に用いられる。
【００３２】
前記特定のウレタンポリマー（Ａ成分）は、その１ｇ当たり０．００１〜１ミリモルのイオン性セグメントを分子内に導入させておくことが好ましい。
【００３３】
前記電解質（Ｂ成分）としては、水その他の溶剤に溶解して溶液がイオン電導を行う物質であれば特に限定するものではなく、例えば、下記の一般式で表される化合物や、ＮａＡｌＣｌ4 、ＬｉＡｓＦ6 等があげられ、これらは単独でもしくは２種以上併せて用いられる。なかでも、上記一般式で表される化合物が好適に用いられる。
【００３４】
ＸｎＭ
〔式中、Ｘは、ハロゲン原子，チオシアン酸（ＳＣＮ）、過塩素酸（ＣｌＯ4 ）、テトラフルオロ硼酸（ＢＦ4 ）、ＳＯ4 、ＮＯ3 、ＣＯ3 、テトラフェニル硼酸〔Ｂ（Ｃ6 Ｈ5 ）4 〕、ヘキサフルオロリン酸（ＰＦ6 ）、トリフルオロメタンスルホン酸（ＣＦ3 ＳＯ3 ）、トリフルオロ酢酸（ＣＦ3 ＣＯＯ）、Ｒ−ＳＯ3 （Ｒはアルキル基またはフェニル基を示す）等のアニオン成分を示す。また、Ｍは、アルカリ金属、アルカリ土金属、アンモニウム等のカチオン成分を示す。なお、ｎは上記Ｍの原子価に応じて１または２の整数を示す。〕
【００３５】
上記Ｘで表されるハロゲン原子としては、ヨウ素原子、塩素原子等が好ましく、また、上記Ｒ−ＳＯ3 としては、Ｃ6 Ｈ13ＳＯ3 、Ｃ18Ｈ37ＳＯ3 、Ｃ12Ｈ25（Ｃ6 Ｈ4 ）ＳＯ3 等が好ましい。
【００３６】
上記Ｍで表されるアルカリ金属としては、リチウム、ナトリウム、カリウム、ルビジウム、セシウム等が好ましく、また、上記アルカリ土金属としては、マグネシウム、カルシウム、バリウム等が好ましい。
【００３７】
上記一般式で表される化合物としては、具体的には、ＮａＦ、ＮａＣｌ、ＮａＳＣＮ、ＮａＣｌＯ4 、ＮａＢＦ4 、ＮａＢ（Ｃ6 Ｈ5 ）4 、ＮａＰＦ6 、ＣＦ3 ＳＯ3 Ｎａ、ＣＦ3 ＣＯＯＮａ、Ｃ6 Ｈ13ＳＯ3 Ｎａ、Ｃ18Ｈ37ＳＯ3 Ｎａ、Ｃ12Ｈ25（Ｃ6 Ｈ4 ）ＳＯ3 Ｎａ、（ＣＨ3 ）4 ＮＣｌ、（Ｃ4 Ｈ9 ）4 ＮＣｌ、（ＣＨ3 ）4 ＮＩ、（Ｃ4 Ｈ9 ）4 ＮＩ、（Ｃ4 Ｈ9 ）4 ＮＨＳＯ4 、（ＣＨ3 ）3 （Ｃ18Ｈ37）ＮＣｌＯ4 等があげられる。
【００３８】
上記電解質（Ｂ成分）の前記特定のウレタンポリマー（Ａ成分）への添加量は、Ｂ成分の種類や分子量、Ａ成分の種類等によって異なるが、上記特定のウレタンポリマー（Ａ成分）１ｇ当たり１０-6〜１０-3ｍｏｌ／ｇであり、好ましくは１０-5ｍｏｌ／ｇ程度である。
【００３９】
上記アクリルグラフトシリコーンポリマー（Ｃ成分）は、アクリル系単量体から誘導される構造部分（β）がシロキサンから誘導される構造部分（α）にグラフト化してなるものであり、上記シロキサンから誘導される構造部分（α）は、アクリルグラフトシリコーンポリマーの主鎖を構成し、上記アクリル系単量体から誘導される構造部分（β）は側鎖を構成する。
【００４０】
上記シロキサンから誘導される構造部分（α）としては、特に限定はなく、下記の一般式（１）〜（３）で表されるものが好ましい。
【００４１】
【化１】
0004046447.tif 000002
【００４２】
【化２】
0004046447.tif 000003
【００４３】
【化３】
0004046447.tif 000004
【００４４】
上記一般式（１）〜（３）において、Ｒで表される炭素数１〜２０のアルキル基としては、特に限定はなく、メチル基，エチル基等の低級アルキル基や、ポリオキシエチレン基，ポリオキシイソプロピレン基等のポリオキシアルキレン基が好ましい。
【００４５】
上記一般式（２），（３）において、Ｘで表されるハロゲン化炭化水素基としては、特に限定はなく、ハロゲン化アルキル基、ハロゲン化アリール基、ハロゲン化アラルキル基、ハロゲン化アルケニル基等が好ましい。また、上記Ｘで表されるシアン化炭化水素基としては、特に限定はなく、シアノ基、シアン化アラルキル基、シアン化アリール基、シアン化アラルキル基、シアン化アルケニル基等が好ましい。
【００４６】
上記シロキサンから誘導される構造部分（α）の数平均分子量は、１，５００〜２０，０００の範囲に設定するのが好ましく、特に好ましくは３，０００〜１０，０００である。すなわち、１，５００未満であると、適度な帯電性、低摩擦係数化、離型性等のシリコーンの効果が得にくくなるとともにブリードアウトしやすくなり、逆に２０，０００を超えると、Ａ成分への相溶性が低下し、効果が減少したり、またシリコーン特有のべたつきが生じるからである。
【００４７】
上記構造部分（β）を誘導するアクリル系単量体は、アクリル酸およびその誘導体のみならず、メタクリル酸およびその誘導体も含む趣旨である。このようなアクリル系単量体としては、例えば、アクリル酸、アクリル酸メチル、アクリル酸エチル、アクリル酸オクチル、アクリル酸ドデシル、アクリル酸２−エチルヘキシル、アクリル酸プロピル、アクリル酸ｎ−ブチル（ｎＢＡ）、アクリル酸イソブチル（ｉＢＡ）、アクリル酸ｓｅｃ−ブチル、アクリル酸ｔｅｒｔ−ブチル、アクリル酸２，２−ジメチルプロピル、アクリル酸シクロヘキシル、アクリル酸−２−ｔｅｒｔ−ブチルフェニル、アクリル酸２−ナフチル、アクリル酸フェニル、アクリル酸４−メトキシフェニル、アクリル酸２−メトキシカルボニルフェニル、アクリル酸２−エトキシカルボニルフェニル、アクリル酸２−クロロフェニル、アクリル酸４−クロロフェニル、アクリル酸ベンジル、アクリル酸２−シアノベンジル、アクリル酸４−シアノフェニル、アクリル酸ｐ−トリル、アクリル酸イソノニル、アクリル酸２−ヒドロキシエチル、アクリル酸２−ヒドロキシプロピル、アクリル酸２−ヒドロキシブチル、アクリル酸２−シアノエチル、アクリル酸３−オキサブチル、メタクリル酸、メタクリル酸メチル（ＭＭＡ）、メタクリル酸エチル（ＥＭＡ）、メタクリル酸オクチル、メタクリル酸ドデシル、メタクリル酸２−エチルヘキシル、メタクリル酸プロピル、メタクリル酸ｎ−ブチル（ｎＢＭＡ）、メタクリル酸イソブチル（ｉＢＭＡ）、メタクリル酸ｓｅｃ−ブチル、メタクリル酸ｔｅｒｔ−ブチル、メタクリル酸２，２−ジメチルプロピル、メタクリル酸シクロヘキシル、メタクリル酸−２−ｔｅｒｔ−ブチルフェニル、メタクリル酸２−ナフチル、メタクリル酸フェニル、メタクリル酸４−メトキシフェニル、メタクリル酸２−メトキシカルボニルフェニル、メタクリル酸２−エトキシカルボニルフェニル、メタクリル酸２−クロロフェニル、メタクリル酸４−クロロフェニル、メタクリル酸ベンジル、メタクリル酸２−シアノベンジル、メタクリル酸４−シアノフェニル、メタクリル酸ｐ−トリル、メタクリル酸イソノニル、メタクリル酸２−ヒドロキシエチル、メタクリル酸２−ヒドロキシプロピル、メタクリル酸２−ヒドロキシブチル、メタクリル酸２−シアノエチル、メタクリル酸３−オキサブチル、γ−メタクリロイルオキシプロピルトリメトキシシラン、アクリルアミド（ＡＡ）、ブチルアクリルアミド、Ｎ，Ｎ−ジメチルアクリルアミド、ピペリジルアクリルアミド、メタクリルアミド、４−カルボキシフェニルメタクリルアミド、４−メトキシカルボキシフェニルメタクリルアミド、メチルクロロアクリレート、エチル−α−クロロアクリレート、プロピル−α−クロロアクリレート、イソプロピル−α−クロロアクリレート、メチル−α−フルオロアクリレート、ブチル−α−ブトキシカルボニルメタクリレート、ブチル−α−シアノアクリレート、メチル−α−フェニルアクリレート、イソボニルアクリレート、イソボニルメタクリレート、ジエチルアミノエチルメタクリレート等があげられる。これらは単独でもしくは２種以上併せて用いられる。
【００４８】
上記アクリル系単量体から誘導される構造部分（β）としては、特に限定はなく、下記の一般式（４）で表されるものが好ましい。
【００４９】
【化４】
0004046447.tif 000005
【００５０】
上記一般式（４）において、Ｒ1 ，Ｒ2 で表されるアルキル基としては、特に限定はなく、メチル基、エチル基、ブチル基等が好ましい。
【００５１】
上記アクリル系単量体から誘導される構造部分（β）の数平均分子量は、２００〜２０，０００の範囲に設定するのが好ましく、特に好ましくは１，０００〜１０，０００である。すなわち、２００未満であると、Ａ成分中への分散性が劣り、低摩擦係数化等の効果が得にくくなり、逆に２０，０００を超えると、Ａ成分中に分散した成分が表面に偏在しにくいため、低摩擦や帯電性向上等の効果が少なくなるからである。
【００５２】
上記シロキサンから誘導される構造部分（α）と、上記アクリル系単量体から誘導される構造部分（β）の割合は、重量比で、（α）／（β）＝５／９５〜６０／４０の範囲に設定するのが好ましく、特に好ましくは（α）／（β）＝１０／９０〜４０／６０である。すなわち、構造部分（α）の割合が６０を超えると、Ａ成分中でのＣ成分の分散性が劣り、表面が悪くなったり、感光体汚染が生じる傾向があり、逆に、構造部分（α）の割合が５未満であると、シリコーンのもつ低表面エネルギー性を生かせず表面にＣ成分が偏在しなくなるため、低摩擦や帯電性等の効果が少なくなるからである。
【００５３】
上記アクリルグラフトシリコーンポリマーは、アクリル系単量体から誘導される構造部分（β）のガラス転移温度を３０〜１５０℃の範囲に設定するのが好ましく、特に好ましくは６０〜１２０℃である。すなわち、３０℃未満であると、低摩擦係数化、離型性、べたつき防止の効果が減少し、逆に１５０℃を超えると、溶剤への溶解性が低下したり、Ａ成分との相溶性が低下するためトナーフィルミングの効果が減少するからである。
【００５４】
上記構造部分（β）のガラス転移温度（Ｔｇ）は、例えば、つぎのようにして設定することができる。すなわち、上記構造部分（β）のガラス転移温度が特定の範囲となるように、下記のＦｏｘ式に従い、各アクリル系単量体の重量比率を設定することにより行われる。
【００５５】
１／Ｔｇ＝（Ｗ1 ／Ｔｇ1 ）＋（Ｗ2 ／Ｔｇ2 ）＋…＋（Ｗm ／Ｔｇm ）
Ｗ1 ＋Ｗ2 ＋…＋Ｗm ＝１
〔式中、Ｔｇ1 ，Ｔｇ2 …Ｔｇm は各アクリル系単量体のガラス転移温度を示し、Ｗ1 ，Ｗ2 …Ｗm は各アクリル系単量体の重量比率を示す。〕
【００５６】
上記ガラス転移温度（Ｔｇ）は、ＤＳＣ（示差走査熱量測定）または動的粘弾性のｔａｎδピークにより測定することができる。
【００５７】
上記アクリルグラフトシリコーンポリマーの数平均分子量は、３，０００〜３００，０００の範囲に設定するのが好ましく、特に好ましくは１０，０００〜１００，０００である。すなわち、３，０００未満であると、Ｃ成分が接触した感光体や層形成ブレード等に移行して画像不具合となり、逆に３００，０００を超えると、Ａ成分中に分散したＣ成分が大きいため表面に偏在しにくく、低摩擦や帯電性等の効果が少なくなるからである。
【００５８】
上記アクリルグラフトシリコーンポリマーは、例えば、上記シロキサンから誘導される構造部分（α）と、アクリル系単量体から誘導される構造部分（β）を、アゾ系重合開始剤の存在下に、ラジカル共重合させることにより製造することができる。
【００５９】
上記重合方法としては、例えば、溶媒を用いる溶液重合法、バルク重合法、エマルジョン重合法等があげられ、なかでも溶液重合法が好適である。
【００６０】
上記重合反応における重合温度は、５０〜１５０℃の範囲に設定するのが好ましく、特に好ましくは６０〜１００℃である。また、重合時間は３〜１００時間が好ましく、特に好ましくは５〜１０時間である。
【００６１】
上記アゾ系重合開始剤としては、例えば、アゾビスイソブチロニトリル（ＡＩＢＮ）、アゾビス−４−シアノバレリン酸、アゾビス（２，４−ジメチルバレロニトリル）、アゾビス（４−メトキシ−２，４−ジメチルバレロニトリル）、ジメチル−２，２′−アゾビスイソブチレート、アゾビス−１−シクロヘキサカルボニトリル等があげられ、これらは単独でもしくは２種以上併せて用いられる。なかでも、ＡＩＢＮが好適に用いられる。
【００６２】
また、上記アクリルグラフトシリコーンポリマーは、上記シロキサンから誘導される構造部分（α）と、アクリル系単量体から誘導される構造部分（β）を、アニオン重合触媒の存在下に、アニオン重合反応させることによっても製造することができる。
【００６３】
上記アニオン重合触媒としては、例えば、リチウム、ナトリウム等のアルカリ金属、メチル、エチル、プロピル、ブチル等の脂肪族炭化水素、ナフタリン、アントラセン、フェナントレン、トリフェニレン、ナフタセン、アセナフチレン、トランススチルベン、ビフェニル、スチレン、メチルスチレン、ジビニルベンゼン、ベンゾニトリル、ジフェニルエチレン、ジフェニルブタジエン等の芳香族炭化水素等があげられる。これらは単独でもしくは２種以上併せて用いられる。
【００６４】
上記アクリルグラフトシリコーンポリマー（Ｃ成分）の配合量は、前記特定のウレタンポリマー（Ａ成分）１００重量部（以下「部」と略す）に対して、０．１〜４０部の範囲に設定する必要があり、好ましくは１〜３０部である。すなわち、０．１部未満であると、トナー帯電性や離型性の効果が得られず、逆に４０部を超えると、Ａ成分との相溶性が悪くなり、分離を生じたり、コーティングした際にブリードアウトするからである。
【００６５】
なお、上記表層４形成材料である特殊な樹脂組成物には、上記Ａ〜Ｃ成分とともに、電子導電剤（Ｄ成分）を配合することが好ましい。上記電子導電剤（Ｄ成分）としては、例えば、カーボンブラックや、酸化錫，酸化インジウム，酸化チタン，酸化亜鉛，酸化錫−酸化アンチモン複合酸化物，酸化錫−酸化インジウム複合酸化物等の金属酸化物、グラファイト、チタン酸カリウム、酸化鉄、酸化チタン−酸化アンチモン複合酸化物等があげられる。これらは単独でもしくは２種以上併せて用いられる。なかでも、導電性に優れる点で、カーボンブラックが好適に用いられる。
【００６６】
上記電子導電剤（Ｄ成分）の配合割合は、容積比で、ウレタンポリマー（Ａ成分）／電子導電剤（Ｄ成分）＝１００／２〜１００／３５の範囲に設定することが好ましく、特に好ましくはＡ成分／Ｄ成分＝１００／３〜１００／２５である。すなわち、電子導電剤（Ｄ成分）の容積比が２未満であると、電気抵抗の環境依存性を充分に抑制することができず、逆に３５を超えると、Ａ成分のイオン導電性を損ない、電的抵抗の電圧依存性や膜厚依存性に悪影響を及ぼすからである。
【００６７】
また、上記表層４形成材料である特殊な樹脂組成物には、架橋剤を配合することが好ましい。上記アクリルグラフトシリコーンポリマーの架橋剤としては、イソシアネート基含有物、アミノ樹脂、エポキシ基，アミノ基，カルボキシル基，メルカプト基等を有する硬化剤があげられるが、塗料の安定性が良いブロックイソシアネートが好適に用いられる。なお、本発明において、ブロックイソシアネートとは、ブロック剤によりイソシアネート基がブロックされているポリイソシアネートの総称である。
【００６８】
上記ブロックイソシアネートとしては、例えば、下記の骨格〔ヘキサメチレンジイソシアネート（ＨＤＩ）のイソシアヌレート体〕を有するものが好適に用いられる。
【００６９】
【化５】
0004046447.tif 000006
【００７０】
そして、上記ブロックイソシアネートは、上記構造式で表されるヘキサメチレンジイソシアネート（ＨＤＩ）のイソシアヌレート体と、ブロック剤とを反応させることにより製造することができる。上記ブロック剤としては、特に限定はなく、例えば、アルコール類、フェノール類、ε−カプロラクタム、オキシム類、活性メチレン化合物類等があげられる。また、ＨＤＩのイソシアヌレート体をグリコール等で連結したものと、ブロック剤とを反応させて、ブロックイソシアネートを製造することも可能である。
【００７１】
上記ブロックイソシアネートとしては、具体的には、下記の構造式で表されるものがあげられる。
【００７２】
【化６】
0004046447.tif 000007
【００７３】
上記架橋剤の配合量は、前記特定のウレタンポリマー（Ａ成分）１００部に対して、０．１〜１００部の範囲に設定することが好ましく、特に好ましくは１〜８０部である。
【００７４】
さらにまた、上記表層４形成材料である特殊な樹脂組成物には、帯電制御剤を配合することが好ましい。上記帯電制御剤としては、例えば、第四級アンモニウム塩、ホウ酸塩、アジン系（ニグロシン系）化合物、アゾ化合物、オキシナフトエ酸金属錯体、界面活性剤（アニオン系、カチオン系、ノニオン系）等があげられ、これらは単独でもしくは２種以上併せて用いられる。
【００７５】
上記帯電制御剤の配合量は、前記特定のウレタンポリマー（Ａ成分）１００部に対して、０．００１〜１０部の範囲に設定することが好ましく、特に好ましくは０．０１〜５部である。
【００７６】
なお、上記表層４形成材料である特殊な樹脂組成物には、安定剤、紫外線吸収剤、補強剤、滑剤、離型剤、染料、顔料、難燃剤、オイル、架橋剤等を適宜に添加することもできる。
【００７７】
そして、上記表層４形成材料（塗工用のコーティング液）は、例えば、前記Ａ〜Ｃ成分および必要に応じてその他の成分を有機溶剤に溶解し、サンドミル等で分散することにより作製することができる。あるいは、上記各成分を２軸混練機等で分散し、これらを有機溶剤に溶解することにより、塗工用のコーティング液を作製してもよい。上記有機溶剤としては、例えば、アセトン、メチルエチルケトン、トルエン、テトラヒドロフラン、ジメチルホルムアミド、ジメチルスルホキシド、メチルイソブチルケトン、シクロヘキサン、メタノール、イソプロピルアルコール、酢酸エチル等があげられ、これらは単独でもしくは２種以上併せて用いられる。
【００７８】
本発明の導電性ロールは、例えば、つぎのようにして作製することができる。すなわち、まず、前記ベースゴム層２形成材料用の各成分をニーダー等の混練機を用いて混練し、ベースゴム層２形成材料を作製する。また、前記中間層３形成材料用の各成分をロール等の混練機を用いて混練し、この混合物に前記有機溶剤を加えて混合、攪拌することにより、中間層３形成材料（コーティング液）を作製する。さらに、上記方法に従い、表層４形成材料（コーティング液）を作製する。
【００７９】
ついで、図２に示すように、下蓋５を外嵌した円筒状金型６の中空部に軸体１をセットし、上記円筒状金型６と軸体１との空隙部に上記ベースゴム層２形成材料を注型した後、上蓋７を外嵌する。これをオーブンに入れ、所定の条件で加熱加硫した後、脱型して、ベースゴム層付き軸体（ベースロール）を製造する。また、必要に応じて、上記ベースロール表面にコロナ放電処理を行う。そして、上記ベースゴム層２の外周に上記中間層３形成材料（コーティング液）を塗布した後、所定の条件で乾燥、加熱処理を行い、ベースゴム層２の外周に中間層３を形成する。さらに、上記中間層３の外周に上記表層４形成材料（コーティング液）を塗布した後、所定の条件で乾燥、加熱処理を行い、中間層３の外周に表層４を形成する。このようにして、軸体１の外周面に沿ってベースゴム層２が形成され、その外周に中間層３が形成され、さらにその外周に表層４が形成された３層構造の導電性ロールを作製することができる。
【００８０】
なお、上記コーティング液の塗布方法は、特に制限するものではなく、従来公知のディッピング法、スプレーコーティング法、ロールコート法等があげられる。
【００８１】
本発明の導電性ロールは、現像ロールに好適であるが、必ずしも現像ロールに限定するものではなく、転写ロール、帯電ロール等にも適用することができる。なお、本発明の導電性ロールは、３層構造に限定されるものではなく、適宜の数の層が形成される。ただし、必ず表層（単層の場合にはその層）が上記特殊な導電性組成物によって形成されていなければならない。
【００８２】
本発明の導電性ロールにおいて、各層の厚みは、導電性ロールの用途に応じて適宜に決定される。例えば、現像ロールとして用いる場合、ベースゴム層の厚みは、通常、０．５〜１０ｍｍの範囲に設定され、好ましくは３〜６ｍｍであり、中間層の厚みは、通常、１〜９０μｍの範囲に設定され、好ましくは３〜５０μｍである。そして、表層の厚みは１〜１００μｍの範囲に設定することが好ましく、特に好ましくは３〜５０μｍである。
【００８３】
つぎに、実施例について比較例と併せて説明する。
【００８４】
【実施例１】
〔ベースゴム層形成材料の調製〕
信越化学工業社製のＸ−３４−４２４Ａ／ＢとＸ−３４−３８７Ａ／Ｂとを混合分散して、ベースゴム層形成材料を調製した。この際、上記ベースゴム層形成材料を用いて作製したゴムシートの体積抵抗率が、５×１０5 〜１×１０7 Ω・ｃｍの範囲になるように、上記Ｘ−３４−４２４Ａ／ＢとＸ−３４−３８７Ａ／Ｂの混合割合を調整した。なお、上記体積抵抗率は、図５に示す形状の電極５１を用いてＳＲＩＳ２３０４に準じて、印加電圧１００Ｖで測定した。図において、５１ａは主電極、５１ｂはガード電極である。
【００８５】
〔中間層形成材料（コーティング液）の調製〕
Ｈ−ＮＢＲ（日本ゼオン社製、ゼットポール００２０）１００部と、導電剤（カーボンブラック）〔東海カーボン社製、トーカブラック＃５５００〕３０部と、ステアリン酸０．５部と、ＺｎＯ（亜鉛華）５部と、加硫促進剤ＢＺ１部と、加硫促進剤ＣＺ２部と、硫黄１部をニーダーおよびロールを用いて混練した後、これを有機溶剤に分散させて中間層形成材料（コーティング液）を調製した。
【００８６】
〔表層形成材料（コーティング液）の調製〕
まず、下記の式で表されるシロキサンから誘導される構造部分（α）と、下記の式で表されるアクリル系単量体から誘導される構造部分（β）を用いて、前述の方法に従い、アクリルグラフトシリコーンポリマー（数平均分子量３０，０００）を作製した。なお、上記構造部分（α）と構造部分（β）の割合は、重量比で、（α）／（β）＝２０／８０、上記構造部分（β）のガラス転移温度は６０℃であった。
【００８７】
【化７】
0004046447.tif 000008
【００８８】
ついで、分子構造中にイオン性セグメント（ベンゼンスルホン酸）および電解質としてＮａ化合物を含有するウレタンポリマー（東洋紡社製、バイロンＵＲ８７００）１００部と、上記アクリルグラフトシリコーンポリマー２０部と、カーボンブラック（電気化学工業社製、アセチレンブラック）１２部と、ブロックイソシアネート（大日本インキ化学工業社製、バーノックＤＢ９８０Ｋ）２５部を、有機溶剤に分散させて表層形成材料（コーティング液）を調製した。なお、上記有機溶剤としては、酢酸エチル：メチルエチルケトン：トルエン：メチルイソブチルケトン＝１：２：１：６（重量比）の混合物を用い、固形分濃度が２３重量％になるように調製した。
【００８９】
〔導電性ロールの作製〕
下蓋を外嵌した円筒状金型の中空部に軸体となる芯金（直径１０ｍｍ、ＳＵＳ３０４製）をセットした後、上記円筒状金型と軸体との空隙部に、上記ベースゴム層形成材料を注型し、上蓋を外嵌した。そして、円筒状金型ごとオーブンに入れ加熱加硫した後、脱型して、ベースゴム層付き軸体（ベースロール）を製造した。ついで、上記ベースゴム層の表面にコロナ放電処理を行い、上記中間層形成材料（コーティング液）を塗布した後、加熱（１５０℃×３０分）して中間層を形成した。さらに、上記表層形成材料（コーティング液）を上記中間層の外周面に塗布した後、１５０℃×１時間加熱して表層を形成した。このようにして、ベースゴム層、中間層および表層からなる３層構造の導電性ロールを作製した。なお、上記ベースゴム層の硬度は４０Ｈｓ（ＪＩＳ  Ａ）、厚みは５ｍｍであり、上記中間層の厚みは２５μｍであり、上記表層の厚みは１０μｍであった。
【００９０】
【実施例２】
カーボンブラック（電気化学工業社製、アセチレンブラック）の配合割合を１５部に変更し、帯電制御剤（オリエント化学社製、ボントロンＮＯ７）０．１部をさらに配合する以外は、実施例１と同様にして、表層形成材料（コーティング液）を調製した。そして、この表層形成材料（コーティング液）を用いて、実施例１と同様にして、導電性ロールを作製した。
【００９１】
【実施例３】
実施例２の帯電制御剤（オリエント化学社製、ボントロンＮＯ７）に代えて、帯電制御剤（オリエント化学社製、ボントロンＮＯ１）を用いる以外は、実施例２と同様にして、表層形成材料（コーティング液）を調製した。そして、この表層形成材料（コーティング液）を用いて、実施例１と同様にして、導電性ロールを作製した。
【００９２】
【実施例４】
実施例１のアクリルグラフトシリコーンポリマーに代えて、上記構造部分（β）のガラス転移温度が１１０℃であるアクリルグラフトシリコーンポリマーを用いた。また、カーボンブラック（電気化学工業社製、アセチレンブラック）の配合割合を１５部に変更し、帯電制御剤（オリエント化学社製、ボントロンＮＯ７）０．１部をさらに配合した。それ以外は、実施例１と同様にして、表層形成材料（コーティング液）を調製した。そして、この表層形成材料（コーティング液）を用いて、実施例１と同様にして、導電性ロールを作製した。
【００９３】
【実施例５】
カーボンブラック（電気化学工業社製、アセチレンブラック）を配合しない以外は、実施例１と同様にして、表層形成材料（コーティング液）を調製した。そして、この表層形成材料（コーティング液）を用いて、実施例１と同様にして、導電性ロールを作製した。
【００９４】
【実施例６】
アクリルグラフトシリコーンポリマーの配合割合を０．１部に変更した。それ以外は、実施例１と同様にして、表層形成材料（コーティング液）を調製した。そして、この表層形成材料（コーティング液）を用いて、実施例１と同様にして、導電性ロールを作製した。
【００９５】
【実施例７】
アクリルグラフトシリコーンポリマーの配合割合を４０部に変更した。それ以外は、実施例１と同様にして、表層形成材料（コーティング液）を調製した。そして、この表層形成材料（コーティング液）を用いて、実施例１と同様にして、導電性ロールを作製した。
【００９６】
【比較例１】
ポリエステル系ウレタンポリマー（日本ポリウレタン社製、ニッポラン２３０２）１００部と、カーボンブラック（電気化学工業社製、アセチレンブラック）３部と、実施例１と同様のアクリルグラフトシリコーンポリマー３部を、上記有機溶剤に分散させて表層形成材料（コーティング液）を調製した。そして、この表層形成材料（コーティング液）を用いて、実施例１と同様にして、導電性ロールを作製した。
【００９７】
【比較例２】
比較例１のアクリルグラフトシリコーンポリマーの配合割合を３０部に変更する以外は、比較例１と同様にして、表層形成材料（コーティング液）を調製した。そして、この表層形成材料（コーティング液）を用いて、実施例１と同様にして、導電性ロールを作製した。
【００９８】
【比較例３】
比較例１のポリエステル系ウレタンポリマー（日本ポリウレタン社製、ニッポラン２３０２）に代えて、ポリエステル系ウレタンポリマー（日本ポリウレタン社製、ニッポラン２３０４）を用いる以外は、比較例１と同様にして、表層形成材料（コーティング液）を調製した。そして、この表層形成材料（コーティング液）を用いて、実施例１と同様にして、導電性ロールを作製した。
【００９９】
【比較例４】
比較例１のアクリルグラフトシリコーンポリマーの配合割合を０．２部に変更する以外は、比較例１と同様にして、表層形成材料（コーティング液）を調製した。そして、この表層形成材料（コーティング液）を用いて、実施例１と同様にして、導電性ロールを作製した。
【０１００】
【比較例５】
実施例１のアクリルグラフトシリコーンポリマーの配合割合を０．０５部に変更する以外は、実施例１と同様にして、表層形成材料（コーティング液）を調製した。そして、この表層形成材料（コーティング液）を用いて、実施例１と同様にして、導電性ロールを作製した。
【０１０１】
【比較例６】
実施例１のアクリルグラフトシリコーンポリマーの配合割合を４３部に変更する以外は、実施例１と同様にして、表層形成材料（コーティング液）を調製した。そして、この表層形成材料（コーティング液）を用いて、実施例１と同様にして、導電性ロールを作製した。
【０１０２】
【比較例７】
アクリルグラフトシリコーンポリマーを配合しない以外は、実施例１と同様にして、表層形成材料（コーティング液）を調製した。そして、この表層形成材料（コーティング液）を用いて、実施例１と同様にして、導電性ロールを作製した。
【０１０３】
このようにして得られた実施例品および比較例品の導電性ロールを用いて、下記の基準に従い、各特性について比較評価を行った。これらの結果を、後記の表１〜表３に併せて示した。
【０１０４】
〔電気抵抗〕
（電圧依存性）
ＳＲＩＳ２３０４に準じて、電極にＳＭＥ−８３１１（東亜電波社製）を用いて、表層塗膜（厚み１５μｍ）に０．１Ｖの電圧を印加した時と１０Ｖの電圧を印加した時の電気抵抗の差を、変動桁数で表示した。
【０１０５】
（環境依存性）
電極ＳＭＥ−８３１１を用いて、印加電圧１Ｖで、低温・低湿条件（１５℃×１０％）での電気抵抗と、高温・高湿条件（３５℃×８０％）での電気抵抗の差を、変動桁数で表示した。
【０１０６】
（膜厚依存性）
電極ＳＭＥ−８３１１を用いて、表層塗膜の厚みが５μｍのときの電気抵抗と、表層塗膜の厚みが３０μｍのときの電気抵抗の差を、変動桁数で表示した。なお、印加電圧は１０Ｖである。
【０１０７】
〔摩擦係数〕
摩擦係数は、図３に示すような、静動摩擦係数計（協和界面科学社製）を用いて測定した。すなわち、導電性ロール２１を固定台２２の上にセットし、移動速度０．３ｃｍ／秒、荷重１００ｇの条件下で測定した。なお、図において、２３は鋼球（直径３ｍｍ）、２４は零点調整用天秤、２５はロードセル、２６は荷重（１００ｇ）を示す。
【０１０８】
〔ロール回転トルク〕
固定された感光体に導電性ロールを押圧接触し、導電性ロールをトルクモータで回転させ、その動き始めの電流値を測定した。なお、上記導電性ロールを感光体に押圧接触させる際の圧力は、導電性ロールの接触部が径方向に０．３ｍｍ凹む程度の圧力に設定した。評価結果は、以下のように表示した。
○：得られた測定値をトルクに換算し、その算出値が常に３ｋｇｆ−ｃｍ未満を示す
△：３ｋｇｆ−ｃｍ未満を示すが、初期等に３ｋｇｆ−ｃｍ以上を示す
×：常に３ｋｇｆ−ｃｍ以上を示す
【０１０９】
〔トナー帯電性〕
トナー帯電性は、導電性ロールにおける帯電量を２０℃×５０％ＲＨの条件下においてつぎのようにして測定した。すなわち、図４に示すように、導電性ロール３０表面上に現像剤（トナー）３２層を形成し、吸引ポンプ３３により上記現像剤３２を吸引しファラデーケージ３４を用いて測定した（ファラデーケージ法）。なお、図において、３５はフィルター、３６は絶縁体パイプ、３７は電位計、３８，３９は導体で互いに分離している。
【０１１０】
〔複写画質〕
導電性ロールを現像ロールとして電子写真複写機に組み込み、２０℃×５０％ＲＨの条件下において画像出しを行った。評価結果は、以下のように表示した。
○：べた黒画像において、マクベス濃度１．４以上で、画像むらや白斑点ぬけがない
△：べた黒画像は良好であるが、印字でかすれまたはにじみが発生
×：マクベス濃度１．４未満、画像むら、白斑点ぬけのいずれか一つでも発生
【０１１１】
〔耐久複写画質〕
導電性ロールを現像ロールとして電子写真複写機に組み込み、２０℃×５０％ＲＨの条件下において、５０００枚複写を行った。評価結果は、以下のように表示した。
○：べた黒画像において、マクベス濃度１．４以上で、画像むらや白斑点ぬけがなく、印字でかすれやにじみがない
△：べた黒画像は良好であるが、印字でかすれまたはにじみが発生
×：マクベス濃度１．４未満、画像むら、白斑点ぬけのいずれか一つでも発生
【０１１２】
〔感光体汚染〕
導電性ロールを現像ロールとして電子写真複写機に組み込んで繰り返し複写を行った。その後、１ケ月間放置し、再び複写を行った。評価結果は、以下のように表示した。
○：感光体の汚染による画像むらがない
△：画像むらが複写１０枚以内で消える
×：画像むらが複写１０枚以上でも消えない
【０１１３】
〔塗料フィラー沈降性〕
上記導電性ロールの表層形成材料（コーティング液）を２４時間静置した後、塗料フィラー沈降性を目視評価した。評価結果は、以下のように表示した。
○：塗料フィラー（カーボンブラック）の沈降が見られなかった
×：塗料フィラー（カーボンブラック）の沈降が見られた
【０１１４】
【表１】
0004046447.tif 000009
【０１１５】
【表２】
0004046447.tif 000010
【０１１６】
【表３】
0004046447.tif 000011
【０１１７】
上記表１〜表３の結果から、実施例品の導電性ロールは、いずれも電気抵抗の上昇が抑制され、摩擦係数が低く、ロール回転トルク、トナー帯電性、複写画質、耐久複写画質、感光体汚染および塗料フィラー沈降性について、良好な結果が得られた。
【０１１８】
これに対して、比較例１〜４品の導電性ロールは、ウレタンポリマーが分子構造中にイオン性セグメントを有しないため、電気抵抗の電圧依存性および膜厚依存性が大きく、摩擦係数も高く、ロール回転トルク、トナー帯電性、複写画質、耐久複写画質、感光体汚染および塗料フィラー沈降性のいずれかの特性が劣ることがわかる。比較例５品の導電性ロールは、分子構造中にイオン性セグメントを有するウレタンポリマーを用いているが、アクリルグラフトシリコーンポリマーの配合量が少なすぎるため、摩擦係数も高く、ロール回転トルク、トナー帯電性、複写画質および耐久複写画質に劣ることがわかる。比較例６品の導電性ロールは、アクリルグラフトシリコーンポリマーの配合量が多すぎるため、複写画質、耐久複写画質、感光体汚染および塗料フィラー沈降性に劣ることがわかる。比較例７品の導電性ロールは、アクリルグラフトシリコーンポリマーを用いていないため、トナー帯電性、耐久複写画質に劣ることがわかる。
【０１１９】
【発明の効果】
以上のように、本発明の導電性ロールは、その表層が、分子構造中にイオン性セグメントを有するウレタンポリマー（Ａ成分）、電解質（Ｂ成分）およびアクリルグラフトシリコーンポリマー（Ｃ成分）を含有し、かつ、上記Ｃ成分のＡ成分に対する配合量が特定の範囲に設定された特殊な樹脂組成物を用いて形成されている。そのため、上記Ａ成分中のイオン性セグメントがイオン導電剤として作用し、電気抵抗の電圧依存性の上昇を抑制することができる。また、上記Ａ成分とともに、非粘着性のアクリルグラフトシリコーンポリマー（Ｃ成分）を用いるため、Ａ成分のべたつきを解消でき、トナー帯電性が向上する。しかも、上記Ａ成分とＣ成分は相溶性がよく、長期保存時の液安定性に優れている。その結果、本発明の導電性ロールは、感光体汚染を防止でき、優れたトナー帯電性を備え、電気抵抗の電圧依存性および膜厚依存性が小さく、高画質を長期にわたって維持することができる。
【０１２０】
そして、上記分子構造中にイオン性セグメントを有するウレタンポリマー（Ａ成分）と電子導電剤（Ｄ成分）を併用すると、上記Ａ成分中のイオン性セグメントがイオン導電剤として作用し、電子導電剤（Ｄ成分）の弱点である電気抵抗の電圧依存性を抑制することができるとともに、上記電子導電剤（Ｄ成分）が上記イオン導電剤の弱点である電気抵抗の環境依存性を抑制することができる。
【０１２１】
また、上記架橋剤を用いてアクリルグラフトシリコーンポリマー（Ｃ成分）を架橋することにより、トナー帯電性や離型性を長期的に保持することができる。
【０１２２】
さらに、上記樹脂組成物に帯電制御剤を配合することにより、さらに良好な画質を得ることができる。
【図面の簡単な説明】
【図１】  本発明の導電性ロールの一例を示す断面図である。
【図２】  本発明の導電性ロールの製法の一例を示す断面図である。
【図３】  静動摩擦係数計による摩擦係数の測定方法を示す説明図である。
【図４】  トナー帯電性の測定方法を示す説明図である。
【図５】  体積抵抗率を測定する際に用いる電極の形状を示す説明図である。
【符号の説明】
１  軸体
２  ベースゴム層
３  中間層
４  表層
【図１】
0004046447.tif 000012
【図２】
0004046447.tif 000013
【図３】
0004046447.tif 000014
【図４】
0004046447.tif 000015
【図５】
0004046447.tif 000016